(57)【特許請求の範囲】
【請求項１】
走行する金属ストリップに向けて線状に電子ビームの照射を行うに当たり、前記電子ビームの照射に伴って前記金属ストリップの表面に発生する、Ｘ線を、前記金属ストリップにおける前記電子ビームの照射線が検出位置となるようＸ線検出装置を複数配置して検出することによって電子ビームの照射位置を把握することを特徴とする電子ビームの照射方法。
【請求項２】
走行する金属ストリップに向けて線状に電子ビームの照射を行うに当たり、前記電子ビームの照射に伴って前記金属ストリップの表面に発生する、Ｘ線を、前記金属ストリップにおける前記電子ビームの照射線と交差するようにＸ線検出装置による検出位置を走査して検出することによって電子ビームの照射位置を把握することを特徴とする電子ビームの照射方法。
【請求項３】
前記金属ストリップの表面に発生するＸ線の強度を検出して、該電子ビームの照射が正常であるかを判断することを特徴とする請求項１または２に記載の電子ビームの照射方法。
【発明の詳細な説明】
【技術分野】
【０００１】
本発明は、方向性電磁鋼板等の金属ストリップに電子ビームを連続的に照射し、金属ストリップの特性を改善する電子ビーム照射方法に関する。
【背景技術】
【０００２】
方向性電磁鋼板は、主にトランスの鉄心として利用され、その磁化特性が優れていること、特に鉄損が低いことが求められている。そのためには、鋼板中の二次再結晶粒を、(110)[001]方位（いわゆる、ゴス方位）に高度に揃えることや、製品鋼板中の不純物を低減することが重要である。しかしながら、結晶方位を制御することや、不純物を低減することは、製造コストとの兼ね合い等で限界がある。そこで、鋼板の表面に対して物理的な手法で不均一性(歪）を導入し、磁区の幅を細分化して鉄損を低減する技術、すなわち磁区細分化技術が開発されている。
【０００３】
例えば、特許文献１には、最終製品板にレーザーを照射し、鋼板表層に高転位密度領域を導入することにより、磁区幅を狭くし鉄損を低減する技術が提案されている。また、特許文献２には、電子ビームの照射により磁区幅を制御する技術が提案されている。この電子ビーム照射による鉄損低減方法では、電磁鋼板表面での絶縁被膜の損傷が極めて小さいため、照射後に絶縁被膜を再度形成する必要がなく、工業生産に有利である。
【０００４】
ところで、電子ビームは真空下で照射されるため真空槽内で金属ストリップへの照射が正常に行われているかを検査するのが難しいという問題がある。ここで、鋼板表面が局所的に加熱されたのをテレビカメラや光学センサーで検出する方法もあるが、鋼板表面で生じる発光は鋼板表面の被膜の厚みや性状に左右されるため正確な検査は困難である。この点、特許文献３に開示の、鋼板表面にフィルムを被覆して照射痕を確認する方法は有利である。
【先行技術文献】
【特許文献】
【０００５】
【特許文献１】特公昭57−2252号公報
【特許文献２】特公平６−72266号公報
【特許文献３】特開平５−84583号公報
【発明の概要】
【発明が解決しようとする課題】
【０００６】
しかしながら、特許文献３に開示の手法では、電子ビームの照射をリアルタイムで検出することが難しいため、長時間の連続運転の間に照射位置や強度が変動した場合への対応も希求されていた。
【０００７】
そこで、本発明は、電子ビームの照射をリアルタイムで確実に検出することが可能な手法について提案することを目的とする。
【課題を解決するための手段】
【０００８】
発明者らは、電子ビームが照射された痕跡や光を検出するのではなく、金属ストリップに電子ビームが当たることによって発生するＸ線を検出することによって、照射状態をリアルタイムにて検査可能であるとの新規知見を得た。
すなわち、本発明の要旨構成は、次のとおりである。
【０００９】
（１）走行する金属ストリップに向けて線状に電子ビームの照射を行うに当たり、前記電子ビームの照射に伴って前記金属ストリップの表面に発生する、Ｘ線を、前記金属ストリップにおける前記電子ビームの照射線が検出位置となるようＸ線検出装置を複数配置して検出することによって電子ビームの照射位置を把握することを特徴とする電子ビームの照射方法。
（２）走行する金属ストリップに向けて線状に電子ビームの照射を行うに当たり、前記電子ビームの照射に伴って前記金属ストリップの表面に発生する、Ｘ線を、前記金属ストリップにおける前記電子ビームの照射線と交差するようにＸ線検出装置による検出位置を走査して検出することによって電子ビームの照射位置を把握することを特徴とする電子ビームの照射方法。
【００１０】
（３）前記金属ストリップの表面に発生するＸ線の強度を検出して、該電子ビームの照射が正常であるかを判断することを特徴とする前記（１）または（２）に記載の電子ビームの照射方法。
【発明の効果】
【００１１】
本発明により、真空槽内で電子ビームの照射が行なわれる場合であっても、電子ビームの照射状態をリアルタイムで把握することができる。従って、電子ビームが正常に照射されているかの判断を容易に行うことが可能になった。
【図面の簡単な説明】
【００１２】
【図１】電子ビーム照射装置を示す図である。
【図２】本発明に従う電子ビーム照射の検出要領を示す図である。
【図３】電子ビームの検出例を示す図である。
【図４】本発明に従う別の電子ビーム照射の検出要領を示す図である。
【図５】本発明に従うＸ線検出装置の走査軌跡を示す図である。
【発明を実施するための形態】
【００１３】
本発明の方法は、金属ストリップに対して連続的に電子ビームを照射する装置において有利に適合するものである。例えば、図１に示す装置を用いる際に好適である。すなわち、図１に示す装置は、大気圧中の金属ストリップＳを導入する真空槽１を備え、この真空槽１の金属ストリップＳの入側および出側にはそれぞれ差圧室２ａおよび２ｂを有し、これらを差圧室２ａおよび２ｂを介在させて真空槽１内を低圧に保持している。真空槽１には、複数、図示例で４台の電子銃３ａ〜３ｄを、金属ストリップＳの搬送経路に向けて設置し、各電子銃３ａ〜３ｄから金属ストリップＳに向けて電子ビームを照射可能にしている。
【００１４】
ここで、電子ビームを照射する真空槽１内の圧力は10Pa以下とすることが、電子ビームの散乱防止に有効である。一方、圧力の下限は特に必要はないが、真空ポンプや差圧室の能力から、一般的には0.01Pa以上とされる。差圧室を用いず、コイルを含む全設備を真空状態にする方法も取り得るが、図１に示す差圧方式の方が真空設備の規模を小さくすることができて有利である。
【００１５】
この電子ビーム照射装置を用いて、例えば方向性電磁鋼板に対して磁区細分化処理を施すには、方向性電磁鋼板（金属ストリップ）に対して、図１に示すように、複数の電子銃で電子ビームを照射する。すなわち、方向性電磁鋼板の鉄損低減のためには、照射位置でのビーム径を0.05〜１mmに収束させた電子ビームを、鋼板の幅方向（圧延方向と交差する方向）に走査して、線状に熱歪みを導入する。電子ビームの出力は10〜2000Ｗ、走査速度は1〜100m/sとして、さらに単位長さ当たりの出力が１〜50J/mになるように調整し、線状に1〜20mm間隔で照射するのが好適である。
【００１６】
なお、電子ビーム照射時に真空槽１外部へのＸ線漏洩を抑制することが安全上重要であり、そのために、真空槽１の内側（または外側）にＸ線吸収能をもつ鉛板をシールド層４として設けることが通例である。
【００１７】
かような電子ビーム照射装置において、図２に示すように、電子ビーム５の通過位置を遮らない位置に、Ｘ線検出装置、図示例で３台のＸ線検出装置６Ａ〜６Ｃを配置してＸ線の測定を行うことにより、金属ストリップＳに電子ビームが正常に照射されているかをモニターリングできるようになる。このＸ線検出では、例えば磁区細分化処理後の方向性電磁鋼板の照射痕を確認するよりも早期にかつ簡便に検査できる。
【００１８】
具体的には、Ｘ線の強度を測定することにより、金属ストリップの特性改善に適した出力での電子ビーム照射が行われているか否かを確認することができる。例えば、図２に示すように、ストリップＳの圧延方向（送り方向）と直交する方向に同図の手前から奥に向かって電子ビーム５を照射する場合、ストリップＳの送り速度に同期させて電子ビームを走査する必要があるため、電子ビームの軌跡は、ストリップの通板方向と直交する方向に対して角度を持った直線となる（図２の太破線で示す矢印：以下、照射線という）。従って、この照射線の始点、中間点および終点にてそれぞれＸ線を検出できるように、３個のＸ線検出装置６Ａ〜６Ｃを配置しておき、それぞれの検出装置から、例えば図３に示すような、順次の出力が得られれば、照射が正常に行われていることになる。
【００１９】
また、図４に示すように、二点鎖線で示すように、Ｘ線検出装置６の走査を、ストリップＳの電子ビーム５照射領域に対して二次元的（同図における二点鎖線で走査軌跡である走査線60を示す）に行うために、該Ｘ線検出装置６の角度を調整する機構を追加し、高速で走査される電子ビームの走査速度に対して、十分に遅い速度でＸ線検出装置の検出位置を移動させれば、図５に示すように、電子ビーム５が照射された位置（電子ビームの軌跡50）がＸ線検出装置６の走査線60を介して検出できる。
【００２０】
ここで、Ｘ線検出装置にはシンチレーション検出器、ガス検出器および半導体検出器等が用いられるが、特に半導体検出器が整備面で好適である。Ｘ線検出装置の先端にピンホールやスリットを設けて照射点から直線的に検出装置に到達するＸ線のみを検出できるようにすることにより、外乱を防ぎ、検出位置を正確に求めることができる。
【００２１】
そして、上述したように、この検出装置を、図２に示した異なる照射点を監視するために複数配置したり、監視点を一次元的、または図４に示した二次元的に変えられるように走査することによって、電子ビームが所望のパターンで照射されているかを確認できる。
【００２２】
また、電子ビームが照射された位置は電子ビームの照射で生じるストリップ上の発光をTVカメラやCCDカメラで二次元的に検出し、電子ビームの照射強度のみをＸ線検出装置で測定し、両者の組み合わせで照射パターンとビーム強度を確認することも可能である。
【００２３】
さらに、Ｘ線検出装置としてＸ線用CCDを用いて、機械的走査をせずに照射パターンとビーム強度とを同時に確認する方法も可能である。
以上の各態様については、その目的や要求される検出精度に応じて、適宜選択すればよい。
【実施例】
【００２４】
図１に示した装置を用いて、電磁鋼板（ストリップＳ）に連続的に電子ビームの照射を行った。電磁鋼板の幅は１ｍであり、電子銃はストリップの搬送方向に４台設置し、１台の電子銃で鋼板の幅方向１／４幅の範囲に照射を行い、電子銃を４台通過後に電磁鋼板全幅に電子ビームが照射されるように走査を行った。
【００２５】
また、電磁鋼板は、3.4質量％Siを含有する、厚さ0.23mmの方向性電磁鋼板である。
電子銃は、加速電圧150kVで、照射点におけるビーム径を直径0.2mmに絞り、ビーム電流：５mAおよび走査速度：20m/sにて、鋼板の幅方向に線状に走査し、これを圧延方向に６mm間隔で繰り返して照射した。
【００２６】
さらに、図２に示すように、電子銃１台につき３個のＸ線検出装置を電子ビーム走査の始点、中間点および終点に相当する位置を検出できるように、ピンホールを介して入ったＸ線をシンチレーション検出器で強度測定できる検出装置を設けた。ピンホールは直径１mmで検出器と同軸のＸ線発生源からのＸ線のみを検出できるようにした。
【００２７】
ここで、従来は電子ビームが正常に照射されているかについて、照射後の鋼板を調査することにより検査していたが、被膜に電子ビームによる照射痕が生じていない場合、鋼板の磁区パターンを観察することにより調査する必要があったため、多大な時間を要し、多くは部分的な検査にとどまっていた。
【００２８】
これに対して、本発明の方法によれば、図３に示したように、鋼板上の電子線の照射位置と強度が設定通りになされているかをリアルタイムに監視できるようになった。また、予め測定しておいたビーム電流や加速電圧等の照射条件と、それにより発生するＸ線との関係を求めておき、その関係と比較することによって、電子ビームの出力が正常範囲にあるかを精度よく管理することも可能になった。
【産業上の利用可能性】
【００２９】
本発明の電子ビーム照射方法は、上記した方向性電磁鋼板に対する磁区細分化処理のほか、凹凸の除去、梨地加工、筋加工等の表面加工や、溶接、表面焼き入れ、合金化、アモルファス化、マーキングなどの処理に有利に適合する。
【符号の説明】
【００３０】
１  真空槽
２ａ、２ｂ  差圧室
３ａ〜３ｄ  電子銃
４  シ−ルド層
５  電子ビーム
６、６Ａ〜６Ｃ  Ｘ線検出装置
Ｓ  金属ストリップ
【図１】
0005621392.tif 000002
【図２】
0005621392.tif 000003
【図３】
0005621392.tif 000004
【図４】
0005621392.tif 000005
【図５】
0005621392.tif 000006